(57)【特許請求の範囲】
【請求項１】
ロール表面に凹部深さ５〜１００μｍ、凸部平滑面積比率１０〜８０％の凹凸部を、電解エッチングにより形成し、かつエッチング彫り込み加工速度を１０μｍ／分以下として、前記凹凸部の底部及び側壁を平滑な面としたことを特徴とする耐異物付着性に優れためっき鋼帯の調質圧延ロール。
【発明の詳細な説明】
【０００１】
【発明の属する技術分野】
本発明は、耐異物付着性に優れためっき鋼帯の調質圧延ロールに関するものである。
【０００２】
【従来の技術】
鋼帯の圧延ロールとして、ロール表面に凹凸を形成して圧延鋼帯にダル仕上げすることが知られている。また、ロール表面に凹凸を形成する方法として、レーザー、プラズマ、電子ビームによる方法が特開昭６３−１００１３号公報に開示されている。
【０００３】
【発明が解決しようとする課題】
上記のごとき、圧延ロールによって溶融亜鉛ー鉄合金めっき鋼帯等を調質圧延すると、凹部に亜鉛や鉄粉等の異物が付着して鋼帯に押し疵を発生させることがある。しかして凹部への異物付着のメカニズムについて、本発明者等が種々検討した結果、レーザー、プラズマ、電子ビーム、化学エッチングによってロール表面に凹凸を形成すると、図４に示すごとくロール１表面凹２凸３部の凹２部の加工面（底部や側壁）に微細凹凸４が形成されていることが判明した。このような微細凹凸４が異物を捕捉し、あるいは徐々に堆積して凸３部上へ成長して圧延中の鋼帯に押し疵を発生させることが明らかになった。
本発明は、このような知見に基づきなされたものであり、ロール表面に凹凸部を形成するに際して、電解エッチング法により凹部に加工面（底部や側壁）を平滑に加工することにより、耐異物付着性等に優れためっき鋼帯の調質圧延ロールを提供することを目的とするものである。
【０００４】
【課題を解決するための手段】
本発明の特徴とするところは、ロール表面に凹部深さ５〜１００μｍ、凸部平滑面積比率１０〜８０％の凹凸部を、電解エッチングにより形成し、かつエッチング彫り込み加工速度を１０μｍ／分以下として、前記凹凸部の底部及び側壁を平滑な面としたことを特徴とする耐異物付着性に優れためっき鋼帯の調質圧延ロールである。
【０００５】
【発明の実施の形態】
上記のごとき圧延ロール表面に形成する凹凸としては、凹部深さ５〜１００μｍで、凸部平滑面積比率１０〜８０％（ほぼ等間隔）、凸部平滑面の形状としては円形、角形等適宜の形状を採ることができる。このような形状の圧延ロールで、溶融亜鉛ー鉄合金めっき鋼帯、下層溶融亜鉛ー鉄合金めっき、上層電気亜鉛ー鉄合金めっきからなる二層めっき鋼帯等のめっき鋼帯を調質圧延することにより、プレス成形時の局部的なめっき層の剥離（型カジリ等）を防止することができる凹凸をめっき鋼板に形成することができる。しかして、圧延ロール表面の凹凸部形成は、電解エッチングで上記のごとき凹凸部を確実に形成することができ、その凹凸部の凹部加工面（底部や側壁）には微細凹凸は形成されず、凹部加工面（底部や側壁）は平坦にして、異物の付着堆積を防止するものである。即ち、図１に示すごとく、圧延ロール１の表面に電解エッチングにより凹２凸３部を形成することにより、凹２部加工面（底部や側壁）が平坦になり、圧延ロール１の耐異物付着性を高めることができる。
【０００６】
次に、電解エッチングによって圧延ロール表面に凹凸部を形成する方法としては、例えばまず圧延ロール表面にレジスト剤として感光硬化型樹脂等を塗布し、凸部に相当する部位を感光硬化させた後、凹部に相当する未感光部（未硬化部）のレジスト剤を洗浄除去し、次いで図２に示すごとく、圧延ロール１を電解装置６に装着し電解エッチング液タンク７の電解エッチング液８をポンプ９を介してノズル１０から圧延ロール１へ流下させ、圧延ロール１を伝って電解エッチング液受パン１１から電解エッチング液タンク７へ流入し、電解エッチング液タンク７から再度ノズル１０へ循環しつつ圧延ロール１表面へ流下接触させ、同時に圧延ロール１を回転するとともに、電極１２を陰極、圧延ロール１を陽極として電源１３から通電し、レジスト剤除去部位を電解エッチングして凹部を形成することによって凹凸部を形成する。
【０００７】
このように電解エッチング液を圧延ロール表面へ流下させつつ、通電する電解エッチングにおいては、圧延ロール表面のエッチングによる彫り込み加工速度が１０μｍ／分を越えないようにすることによって、凹部加工面の微細凹凸形成を防止して、加工面が平滑になる電解加工を施すこができる。また、平滑性を向上するためにエッチングによる彫り込み加工速度を過度に小さくすると、レジスト剤が膨張して剥離し易くなることがあるので、加工速度の下限は、０．０５μｍ／分以上が好ましい。
【０００８】
上記のごとき電解エッチングにおいては、電解時に圧延ロール１の電解部位に不働態膜が生成すると、凹凸部表面に微細凹凸が形成されることや加工性が低下することがあり、不働態膜が生成し難い電解エッチング液として例えば、塩化ナトリウム水溶液（１０〜２５％）等の不働態膜抑制電解エッチング液を用いることが好ましい。また、液温としては、常温〜６０℃で電解エッチングを施すことができ、６０℃超になると電解による加熱が加わり沸騰温度に達することがあり好ましくない。
【０００９】
このような電解エッチング液を圧延ロールへ流下させつつ、前記の加工速度を１０μｍ／分以下にするためには、例えば通電する電流線密度としては、３〜１５Ａ／ｃｍで凹部加工面（底部や側壁）の微細凹凸形成を防止し、平坦に電解加工することができる。即ち、電流線密度が３Ａ／ｃｍ未満であると凹部底部や側壁に微細凹凸が形成され易くなり好ましくない、また１５Ａ／ｃｍ超になると、前記のごとく塗布したレジスト剤が剥離して凸部もエッチングされ、目的とする凹部深さが得られないことがあり好ましくない。
【００１０】
このような本発明圧延ロールにおいては、凹凸部が深く、しかもほぼロール中心方向に形成できるので、圧延による摩耗で凹凸部の形状が変化せず、めっき鋼帯（板）のプレス成形時に型カジリ等を発生しないダル（凹凸）をめっき鋼帯に形成することができるとともに、前記のごとく異物の付着を防止してめっき鋼帯への押し疵の発生を防止することがでるものである。即ち、本発明圧延ロールは、耐異物付着性に優れ、しかもプレス成形性に優れためっき鋼帯に圧延することができる圧延ロールである。
【００１１】
【実施例】
次に、本発明の実施例を比較例とともに挙げる。
【表１】
0003540903.tif 000002
【００１２】
注１：凹凸形成は、実施例は、電解液として塩化ナトリウム水溶液（１０〜２５％、液温常温〜６０℃）をロール上部から流下し、流下位置の電極を陰極、ロールを陽極として、電流線密度３〜１５Ａ／ｃｍ、ロール回転周速１０〜４０ｍｐｍで電解エッチング（エッチング彫り込み加工速度０．２〜１０μｍ／分）により形成。比較例１、２、３は一般に行われている化学エッチング法によって形成。比較例４、５、６は、レーザーによって形成した。
注２：実施例１、３、５及び比較例１、３、５は、溶融亜鉛ー鉄（鉄１０％、残り亜鉛）合金めっき（付着量４０ｇ／ｍ2 ）のめっき鋼帯を圧延。実施例２、４、６及び比較例２、４、６は、下層溶融亜鉛ー鉄（鉄１０％、残り亜鉛）合金めっき（付着量３０ｇ／ｍ2 ）、上層電気溶融亜鉛ー鉄（鉄８５％、残り亜鉛）合金めっき（付着量５ｇ／ｍ2 ）のめっき鋼帯を圧延。
注３：押し疵格落率は、板厚０．６ｍｍ、板幅９００ｍｍの鋼帯を４万ｔ圧延したときの圧延ロールに付着した異物による押し疵の発生で製品格落した率を表示した。
注４：型カジリ率は、調質圧延後のめっき鋼帯を角ビード部引張試験して評価した。試験片１４の寸法は、１７Ｗ×４５０Ｌで前処理としてアセトン脱脂後、防錆油（ノックスラスト５３０日本パーカーライジング社製）を１ｇ／ｍ2 塗布したものを供した。ビード形状は、突き出し高さＨ：６ｍｍ、巾Ｄ：６ｍｍで肩部半径２Ｒで、角ビードの基本形状は図３に示す。試験片１４は、ビード押え荷重１００〜３００Ｋｇｆの範囲で数段階の荷重テストし、引張速度５００ｍｍ／分で連続的に３００ｍｍ長手方向に引っ張った後、ビード接章句両側をテープテストし、その黒化度から耐フレーキング性を評価した。評価は、押え荷重高い領域でめっき剥離の生じないものを良、低荷重領域において容易に剥離するものを劣とした（◎実用上問題なし、○ほぼ実用上問題なし、△使用上要注意、×使用不可）。
【００１３】
【発明の効果】
本発明によれば、圧延ロールへの異物付着を確実に防止することができ、めっき鋼帯の押し疵を著しく軽減することができるので、鋼帯の品質を向上するとともに、製品歩留りを高めることができる。また、圧延ロールの摩耗による凹凸部の形状変化がほとんどなく、型カジリ等による製品の劣化も軽減することができる等の優れた効果が得られる。
【図面の簡単な説明】
【図１】本発明圧延ロールの要部側断面図である。
【図２】本発明圧延ロール表面の凹凸部を形成する装置例を示す正面図である。
【図３】角ビード部引張試験方法の説明図である。
【図４】従来の圧延ロールの要部側断面図である。
【符号の説明】１      圧延ロール
２      凹部
３      凸部
４      凹部底部の微細凹凸
【図１】
0003540903.tif 000003
【図２】
0003540903.tif 000004
【図３】
0003540903.tif 000005
【図４】
0003540903.tif 000006